(57)【要約】【課題】  長期間屋外で使用しても、受光面側の光電変換活性領域を封止する有機高分子樹脂が黄変し難く、その結果、黄変を原因とした太陽電池素子への入射光減少による性能低下を抑制し、同時に、素子受光面側に設けられる樹脂材料の光劣化を抑えた信頼性の高い太陽電池モジュールを提供することを目的とする。【解決手段】  太陽電池素子１の受光面側が有機高分子樹脂４とその外側の透光性部材２とで封止されている太陽電池モジュールにおいて、前記有機高分子樹脂に、有機化合物からなる紫外線吸収剤と、ヒンダードアミン系光安定化剤と、有機過酸化物からなる架橋剤とが含有されており、前記太陽電池素子の光電変換活性領域の少なくとも一部を被覆する有機高分子樹脂に含有される前記紫外線吸収剤の濃度が、前記太陽電池素子の光電変換活性領域以外の少なくとも一部を被覆する有機高分子樹脂に含有される前記紫外線吸収剤の濃度よりも小さいことを特徴とする。【選択図】      図１
2006066761.tif 000002
【特許請求の範囲】
【請求項１】
太陽電池素子の受光面側が有機高分子樹脂とその外側の透光性部材とで封止されている太陽電池モジュールにおいて、前記有機高分子樹脂に、有機化合物からなる紫外線吸収剤と、ヒンダードアミン系光安定化剤と、有機過酸化物からなる架橋剤とが含有されており、前記太陽電池素子の光電変換活性領域の少なくとも一部を被覆する有機高分子樹脂に含有される前記紫外線吸収剤の濃度が０．０１重量％以下であり、前記太陽電池素子の光電変換活性領域以外の少なくとも一部を被覆する有機高分子樹脂に含有される前記紫外線吸収剤の濃度が０．１重量％以上であることを特徴とする太陽電池モジュール。
【請求項２】
前記光電変換活性領域の少なくとも一部を被覆する有機高分子樹脂に含有されるヒンダードアミン系光安定化剤の濃度が０．５〜１．０重量％であることを特徴とする請求項１に記載の太陽電池モジュール。
【発明の詳細な説明】
【技術分野】
【０００１】
本発明は、太陽電池モジュールに係わり、特に、太陽電池素子の受光面側が有機高分子樹脂によって封止されている太陽電池モジュールに関する。
【背景技術】
【０００２】
図３は太陽電池モジュールの基本的構造を表した概略断面図である。図３において、１は太陽電池素子、１３は有機高分子樹脂、２は透光性部材、３は裏面保護部材である。太陽光は透光性部材、有機高分子樹脂を通過して太陽電池素子の光受光面に入射して電気エネルギーに変換される。発電された電気は出力端子(不図示)より外部に取り出される。
【０００３】
太陽電池素子はそのままでは屋外での過酷な環境下での使用に耐えることはできない。それは、太陽電池素子そのものは腐食を受けやすく、また外部からの衝撃などで容易に破損するからである。そこで、太陽電池素子を封止材で覆い保護する必要がある。最も一般的には太陽電池素子をガラスやフッ素樹脂フィルム等の透明で耐候性のある透光性部材と、フッ素樹脂フィルム、アルミラミネートフッ素樹脂フィルム、ポリエステルフィルム等の耐候性、防湿性、電気絶縁性に優れた裏面保護部材との間に有機高分子樹脂を介して挟持してラミネートするという方法が取られる。
【０００４】
従来の太陽電池封止用有機高分子樹脂としては、ポリビニルブチラール、エチレン−酢酸ビニル共重合体（ＥＶＡ）が主に用いられてきた。中でもＥＶＡの架橋性組成物は耐熱性、耐候性、透明性、コストなどの面で優れた特性を有しており、現在では太陽電池封止用有機高分子樹脂の主流となっている。
【０００５】
太陽電池モジュールは屋外で長期間使用されるために高度な耐久性が要求される。太陽電池素子の耐久性は無論のことであるが、封止材においても優れた耐光性、耐熱性が要求される。しかしながら１０年以上におよぶ屋外曝露では封止材の光劣化、熱劣化は避けることができず、有機高分子樹脂の黄変や各部材間での剥離が顕在化する場合がある。有機高分子樹脂の黄変は入射光量の減少を招き、電気出力が低下する。また、部材間の剥離は剥離部分への水分の侵入による太陽電池素子あるいは素子に付随する金属部材の腐食を招き、太陽電池モジュール性能の低下につながる。
【０００６】
従来より用いられているＥＶＡにはこのような劣化による黄変や他部材との剥離を防止するために、種々の添加剤が配合されている。中でも重要な役割を果たしているのが、紫外線吸収剤、光安定化剤、酸化防止剤であり、紫外線吸収剤と光安定化剤が紫外線を原因とする光劣化を、酸化防止剤が熱劣化を抑制し、長期間にわたる屋外曝露でも性能低下のない信頼性に優れた太陽電池モジュールを提供することに貢献している。
【０００７】
また、光劣化は封止材だけに留まらず、受光面側に設けられる種々の樹脂材料についても同様であり、封止材に添加される紫外線吸収剤はこのような樹脂材料に到達する紫外線を遮断して、樹脂材料の光劣化を抑制する役割をも果たしている。
【０００８】
例えば、特許文献１乃至３などに記載されているように、ＥＶＡに紫外線吸収剤を０．１〜１．０ｗｔ％、光安定化剤を０．０５〜１．０ｗｔ％、酸化防止剤を０．０５〜１．０ｗｔ％配合したものが太陽電池モジュール用の封止材として好適に用いられることが開示されている。
【０００９】
【特許文献１】特開平８−１３９３４７号公報
【特許文献２】特開平１０−９３１２４号公報
【特許文献３】特開平１０−１１２５４９号公報
【発明の開示】
【発明が解決しようとする課題】
【００１０】
しかしながら、上述したように添加剤を配合して耐光性、耐熱性を高めたＥＶＡで封止した太陽電池モジュールでも長期間屋外で使用していると、受光面側のＥＶＡが黄変して太陽電池モジュールの性能が低下する場合があることが明らかとなってきた。
【００１１】
本発明者はこの原因を究明すべく検討した結果、添加剤として配合している紫外線吸収剤が黄変の原因であることが分かってきた。すなわち、架橋剤としてＥＶＡに添加されている有機過酸化物と紫外線との相互作用によって、紫外線吸収剤が黄変を呈する別の化合物に変化すると考えられる。これは、紫外線吸収剤の配合量を小さくした場合に黄変が軽減されること、また、有機過酸化物の配合量を大きくした場合に黄変が促進されることから間接的に推察される。
【００１２】
そこで、ＥＶＡの黄変によって太陽電池モジュールの性能が低下するという問題を解決するために、素子受光面側を封止するＥＶＡ中の紫外線吸収剤の配合量を小さくすることが考えられるが、その場合は、素子受光面側に設けられる樹脂材料に到達する紫外線を遮断することができなくなり、樹脂材料の光劣化が顕在化してしまう。具体的には、樹脂材料の黄変やクラックの発生となって現れる。これは外観上の問題だけにとどまらず、樹脂材料と封止材との剥離や樹脂材料の絶縁性能の低下を招き、太陽電池モジュールの品質信頼性を損なう原因となりうる。
【００１３】
本発明は、これらの事情に鑑みてなされたものであり、長期間屋外で使用しても、受光面側の光電変換活性領域を封止する有機高分子樹脂が黄変し難く、その結果、黄変を原因とした太陽電池素子への入射光減少による性能低下を抑制し、同時に、素子受光面側に設けられる樹脂材料の光劣化を抑えた信頼性の高い太陽電池モジュールを提供することを目的とする。
【課題を解決するための手段】
【００１４】
本発明者は上記課題を解決するために鋭意研究開発を重ねた結果、次のような構成が最良であることを見いだした。
【００１５】
即ち、本発明は、太陽電池素子の受光面側が有機高分子樹脂とその外側の透光性部材とで封止されている太陽電池モジュールにおいて、前記有機高分子樹脂に、有機化合物からなる紫外線吸収剤と、ヒンダードアミン系光安定化剤と、有機過酸化物からなる架橋剤とが含有されており、前記太陽電池素子の光電変換活性領域の少なくとも一部を被覆する有機高分子樹脂に含有される前記紫外線吸収剤の濃度が、前記太陽電池素子の光電変換活性領域以外の少なくとも一部を被覆する有機高分子樹脂に含有される前記紫外線吸収剤の濃度よりも小さいことを特徴とする。
【００１６】
本発明の太陽電池モジュールにおいては、前記光電変換活性領域の少なくとも一部を被覆する有機高分子樹脂に含有される紫外線吸収剤の濃度が０．０１重量％以下であり、前記光電変換活性領域以外の少なくとも一部を被覆する有機高分子樹脂に含有される紫外線吸収剤の濃度が０．１重量％以上であることが好ましい。
前記光電変換活性領域の少なくとも一部を被覆する有機高分子樹脂に含有されるヒンダードアミン系光安定化剤の濃度が０．５〜１．０重量％であることが好ましい。
【発明の効果】
【００１７】
本発明によれば、長期間屋外で使用しても、受光面側の光電変換活性領域を封止する有機高分子樹脂が黄変し難く、その結果、黄変を原因とした太陽電池素子への入射光減少による性能低下を抑制し、同時に、素子受光面側に設けられる樹脂材料の光劣化を抑えた信頼性の高い太陽電池モジュールを提供することが可能となる。
また、前記光電変換活性領域の少なくとも一部を被覆する有機高分子樹脂に含有される紫外線吸収剤の濃度が０．０１重量％以下であり、前記光電変換活性領域以外の少なくとも一部を被覆する有機高分子樹脂に含有される紫外線吸収剤の濃度が０．１重量％以上であることによって、長期間屋外で使用しても、受光面側の光電変換活性領域を封止する有機高分子樹脂が黄変することなく、その結果、黄変を原因とする性能低下を防止できるとともに、素子受光面側に設けられる樹脂材料の光劣化のない極めて信頼性の高い太陽電池モジュールを提供することが可能となる。
さらに、前記光電変換活性領域の少なくとも一部を被覆する有機高分子樹脂に含有されるヒンダードアミン系光安定化剤の濃度が０．５〜１．０重量％であることによって、有機高分子樹脂の黄変をより効果的に抑制できる。
【発明を実施するための最良の形態】
【００１８】
図１に本発明の太陽電池モジュールの概略構成図の一例を示す。図１に於いて、１は太陽電池素子、４は表面封止用有機高分子樹脂、２は透光性部材、５は裏面封止用有機高分子樹脂、３は裏面保護部材、６はバスバー電極、７は集電電極である。
【００１９】
まず、本発明における封止用有機高分子樹脂４、５について以下に詳しく説明する。
【００２０】
表面封止用有機高分子樹脂４は太陽電池素子受光面の凹凸を樹脂で被覆し、外部環境から素子を保護するために必要である。また、透光性部材２を太陽電池素子１に接着する役割も果たす。したがって、高透明性の他に、耐候性、接着性、耐熱性が要求される。このような要求を満たす材料としては、エチレン−酢酸ビニル共重合体（ＥＶＡ）樹脂、エチレン−アクリル酸メチル共重合体（ＥＭＡ）樹脂、エチレン−アクリル酸エチル共重合体（ＥＥＡ）樹脂、エチレン−メタクリル酸共重合体（ＥＭＡＡ）樹脂、アイオノマー樹脂、ポリビニルブチラール樹脂などが挙げられる。中でもＥＶＡ樹脂は耐候性、接着性、充填性、耐熱性、耐寒性、耐衝撃性など太陽電池用途としてバランスのとれた物性を有しているので好適に用いられる。
【００２１】
本発明における表面封止用有機高分子樹脂には耐光性を高めるために有機化合物からなる紫外線吸収剤が含まれており、光電変換活性領域の少なくとも一部を被覆する表面封止用有機高分子樹脂に含有される紫外線吸収剤の濃度は、光電変換活性領域以外の少なくとも一部を被覆する表面封止用有機高分子樹脂に含有される紫外線吸収剤の濃度よりも小さい。ここで言う光電変換活性領域とは、太陽電池素子受光面側の領域中で光を吸収し光電変換を行い、太陽電池素子の出力を担っている領域のことを指し、図１で言えば、太陽電池素子において、バスバー電極と集電電極を除いた領域である。
【００２２】
光電変換活性領域の少なくとも一部を被覆する表面封止用有機高分子樹脂に含有される紫外線吸収剤の濃度は、有機高分子樹脂に対して０．０１重量％以下であることが好ましく、０．００１重量％以下であることがより好ましい。濃度が０．０１重量％を超えると、紫外線吸収剤の変質により長期間の屋外曝露に於いて有機高分子樹脂の黄変が顕在化し、太陽電池モジュールの性能が低下する。一方、０．０１重量％以下であれば、黄変による性能低下はほとんど無視できる程度に抑えることができると共に、紫外線吸収剤による光量損失で出力が低下することがない。さらに０．００１重量％以下であれば黄変による性能低下は認められなくなる。無論、濃度が０重量％、すなわち有機化合物からなる紫外線吸収剤が含まれない構成も本発明では採ることができる。
【００２３】
一方、光電変換活性領域以外の少なくとも一部を被覆する表面封止用有機高分子樹脂に含有される紫外線吸収剤の濃度は、有機高分子樹脂に対して０．１重量％以上であることが望ましい。濃度が０．１重量％未満であると、紫外線を表面封止用有機高分子樹脂で十分に遮断することができなくなり、表面封止用有機高分子樹脂層の下に配される部材の光劣化が進行しやすくなる。ここでいう光電変換活性領域以外というのは、具体的には例えば、集電電極・バスバー電極・出力取り出し用金属箔などの電極部材が設けられている領域、絶縁用テープ・意匠用テープなどの樹脂テープが設けられている領域、バイパスダイオードが設けられている領域、複数の太陽電池素子の間隙や太陽電池素子の周辺など太陽電池素子のない領域などを指す。このうち、複数の太陽電池素子の間隙や太陽電池素子の周辺など太陽電池素子のない領域において表面封止用有機高分子樹脂層の下に配される部材は、裏面封止用有機高分子樹脂層に含有される紫外線吸収剤の濃度を高めることでも光劣化を防止することができるので本発明の効果は限定的なものである。それ以外の領域、すなわち集電電極・バスバー電極・出力取り出し用金属箔などの電極部材が設けられている領域、絶縁用テープ・意匠用テープなどの樹脂テープが設けられている領域、バイパスダイオードが設けられている領域などは表面封止用有機高分子樹脂層での紫外線の遮断が部材の光劣化防止のために極めて効果的であり、本発明の光電変換活性領域以外の領域として特に好ましいものである。
【００２４】
本発明で用いられる有機化合物からなる紫外線吸収剤としては、従来より公知なものを種々選択して用いることができる。例えば、そのような紫外線吸収剤の代表的な化学構造は、サリチル酸系、ベンゾフェノン系、ベンゾトリアゾール系、シアノアクリレート系、トリアジン系に大別される。
【００２５】
サリチル酸系としてはフェニルサリシレート、ｐ−ｔｅｒｔ−ブチルフェニルサリシレート、ｐ−オクチルフェニルサリシレートがある。
【００２６】
ベンゾフェノン系では２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾフェノン）メタンが挙げられる。
【００２７】
ベンゾトリアゾール系としては２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−５’−オクチルフェニル）−ベンゾトリアゾール、２−（２’−ヒドロキシ−３’，５’−ジ・ｔｅｒｔ−ブチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ・ｔｅｒｔ−ブチルフェニル）−５−クロロベンゾトリアゾール、２−（２’−ヒドロキシ−３’，５’−ジ・ｔｅｒｔ−アミルルフェニル）ベンゾトリアゾール、２−｛２’−ヒドロキシ−３′−（３”，４”，５”，６”−テトラヒドロフタルイミドメチル）−５’−メチルフェニル｝ベンゾトリアゾール、２，２ーメチレンビス｛４−（１，１，３，３−テトラメチルブチル）−６−（２Ｈ−ベンゾトリアゾール−２−イル）フェノール｝が挙げられる。
【００２８】
シアノアクリレート系では２−エチルヘキシル−２−シアノ−３，３’−ジフェニルアクリレート、エチル−２−シアノ−３，３’−ジフェニルアクリレートが挙げられる。
【００２９】
トリアジン系としては、２−{４’，６’−ビス（２”，４”−ジメチルフェニル）−１’，３’，５’−トリアジン−２’−イル}−５−（オクチルオキシ）フェノールが挙げられる。
本発明の表面封止用有機高分子樹脂には、耐光性、耐熱性を高め、屋外での使用に対して十分な耐久性を付与するために、ヒンダードアミン系光安定化剤が添加される。ヒンダードアミン系光安定化剤は紫外線吸収剤のようには紫外線を吸収しないが、有機高分子樹脂の光劣化あるいは熱劣化過程で生ずるラジカル種を補足して劣化反応を阻害する。添加量は通常、０．１〜０．３重量％程度であるが、本発明に於いては、光電変換活性領域の少なくとも一部を被覆する表面封止用有機高分子樹脂に含有される紫外線吸収剤の添加量が小さく、樹脂が多くの紫外線に晒される。したがって、光安定化剤を通常よりも多く添加して光劣化に対する耐久性を高めておくことが望ましく、前記光電変換活性領域の少なくとも一部を被覆する有機高分子樹脂に含有されるヒンダードアミン系光安定化剤の有機高分子樹脂に対する添加量は０．５〜１．０重量％が望ましい。添加量が１．０重量％を超えると光安定化剤のブリードアウトによって有機高分子樹脂の白化が起こりやすくなるので望ましくない。また、ヒンダードアミン系以外にも光安定化剤として機能するものはあるが、着色している場合が多く本発明の表面封止用有機高分子樹脂には好ましくない。
【００３０】
ヒンダードアミン系光安定化剤としてはコハク酸ジメチル−１−（２−ヒドロキシエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛｛２，２，６，６−テトラメチル−４−ピペリジル）イミノ｝］、Ｎ，Ｎ’−ビス（３−アミノプロピル）エチレンジアミン・２，４−ビス［Ｎ−ブチル−Ｎ−（１，２，２，６，６−ペンタメチル−４−ピペリジル）アミノ］−６−クロロ−１，３，５−トリアジン縮合物、ビス（２，２，６，６−テトラメチル−４−ピペリジル）セバレート、２−（３，５−ジ−ｔｅｒｔ−４−ヒドロキシベンジル）−２−ｎ−ブチルマロン酸ビス（１，２，２，６，６−ペンタメチル−４−ピペリジル）などが知られている。
【００３１】
表面封止用有機高分子樹脂は、高温使用条件下で軟化して流動するのを防ぎ、また、他部材との接着性を向上させるために有機過酸化物によって架橋される。有機過酸化物による架橋は、有機過酸化物から発生する遊離ラジカルが樹脂中の水素を引き抜いてＣ−Ｃ結合を形成することによって行われる。有機過酸化物の活性化方法には、熱分解、レドックス分解およびイオン分解が知られている。一般には熱分解法が好んで行われている。すなわち、あらかじめ有機過酸化物を添加した有機高分子樹脂のシートを作製して、これを太陽電池素子に加熱圧着すると同時に架橋が進行する。
【００３２】
有機過酸化物は化学構造によってヒドロペルオキシド、ジアルキル（アリル）ペルオキシド、ジアシルペルオキシド、ペルオキシケタール、ペルオキシエステル、ペルオキシカルボナートおよびケトンペルオキシドに大別される。
【００３３】
ヒドロペルオキシド系としてはｔ−ブチルペルオキシド、１，１，３，３−テトラメチルブチルペルオキシド、ｐ−メンタンヒドロペルオキシド、クメンヒドロペルオキシド、ｐ−サイメンヒドロペルオキシド、ジイソプロピルベンゼンペルオキシド、２，５−ジメチルヘキサン２，５−ジヒドロペルオキシド、シクロヘキサンペルオキシド、３，３，５−トリメチルヘキサノンペルオキシドなどである。
【００３４】
ジアルキル（アリル）ペルオキシド系としてはジ−ｔ−ブチルペルオキシド、ジクミルペルオキシド、ｔ−ブチルクミルペルオキシドなどである。
【００３５】
ジアシルペルオキシド系としてはジアセチルペルオキシド、ジプロピオニルペルオキシド、ジイソブチリルペルオキシド、ジオクタノイルペルオキシド、ジデカノイルペルオキシド、ジラウロイルペリオキシド、ビス（３，３，５−トリメチルヘキサノイル）ペルオキシド、ベンゾイルペルオキシド、ｍ−トルイルペルオキシド、ｐ−クロロベンゾイルペルオキシド、２，４−ジクロロベンゾイルペルオキシド、ペルオキシこはく酸などである。
【００３６】
ペルオキシケタール系としては２，２−ジ−ｔ−ブチルペルオキシブタン、１，１−ジ−ｔ−ブチルペルオキシシクロヘキサン、１，１−ジ−（ｔ−ブチルペルオキシ）−３，３，５−トリメチルシクロヘキサン、２，５−ジメチル−２，５−ジ（ｔ−ブチルペルオキシ）ヘキサン、２，５−ジメチル−２，５−ジ（ｔ−ブチルペルオキシ）ヘキシン−３、１，３−ジ（ｔ−ブチルペルオキシイソプロピル）ベンゼン、２，５−ジメチル−２，５−ジベンゾイルペルオキシヘキサン、２，５−ジメチル−２，５−ジ（ペルオキシベンゾイル）ヘキシン−３、ｎ−ブチル−４，４−ビス（ｔ−ブチルペルオキシ）バレレ−トなどである。
【００３７】
ペルオキシエステル系としてはｔ−ブチルペルオキシアセテート、ｔ−ブチルペルオキシイソブチレート、ｔ−ブチルペルオキシピバレート、ｔ−ブチルペルオキシネオデカノエート、ｔ−ブチルペルオキシ３，３，５−トリメチルヘサノエート、ｔ−ブチルペルオキシ２−エチルヘキサノエート、（１，１，３，３−テトラメチルブチルペルオキシ）２−エチルヘキサノエート、ｔ−ブチルペルオキシラウレート、ｔ−ブチルペルオキシベンゾエート、ジ（ｔ−ブチルペルオキシ）アジペート、２，５−ジメチル２，５−ジ（ペルオキシ２−エチルヘキサノイル）ヘキサン、ジ（ｔ−ブチルペルオキシ）イソフタレート、ｔ−ブチルペルオキシマレート、アセチルシクロヘキシルスルフォニルペルオキシドなどである。
【００３８】
ペルオキシカルボナート系としてはｔ−ブチルペルオキシイソプロピルカルボナート、ジ−ｎ−プロピルペルオキシジカルボナート、ジ−ｓｅｃ−ブチルペルオキシジカルボナート、ジ（イソプロピルペルオキシ）ジカルボナート、ジ（２−エチルヘキシルペルオキシ）ジカルボナート、ジ（２−エトキシエチルペルオキシ）ジカルボナート、ジ（メトキシイドプロピルペルオキシ）カルボナート、ジ（３−メトキシブチルペルオキシ）ジカルボナート、ビス−（４−ｔ−ブチルシクロヘキシルペルオキシ）ジカルボナートなどが挙げられる。
【００３９】
ケトンペルオキシド系としてはアセチルアセトンペルオキシド、メチルエチルケトンペルオキシド、メチルイソブチルケトンペルオキシド、ケトンペルオキシドなどがある。その他の構造ではビニルトリス（ｔ−ブチルペルオキシ）シランなども知られている。
【００４０】
これら有機過酸化物の添加量は有機高分子樹脂に対して１．０〜５．０重量％程度である。
【００４１】
上記有機過酸化物を有機高分子樹脂に混合し、加圧加熱しながら架橋および太陽電池モジュールの封止を行うことが可能である。加熱温度ならびに時間は各々の有機過酸化物の熱分解温度特性で決定することができる。一般には熱分解が９０％、より好ましくは９５％以上進行する温度と時間をもって加熱を終了する。
【００４２】
上記架橋反応を効率良く行うためには、架橋助剤と呼ばれるトリアリルシアヌレートを用いることも可能である。一般には樹脂１００重量部に対して０．１〜５．０重量部の添加量である。
【００４３】
封止用有機高分子樹脂には高温下での安定性を付与するために熱酸化防止剤を添加することがしばしば行われる。添加量は樹脂１００重量部に対して０．１〜１．０重量部が適正である。酸化防止剤の化学構造としてはモノフェノール系、ビスフェノール系、高分子型フェノール系、硫黄系、燐酸系に大別される。
【００４４】
モノフェノール系では２，６−ジ−ｔｅｒｔ−ブチル−ｐ−クレゾール、ブチル化ヒドロキシアニゾール、２，６−ジ−ｔｅｒｔ−ブチル−４−エチルフェノールがある。
【００４５】
ビスフェノール系では２，２’−メチレン−ビス−（４−メチル−６−ｔｅｒｔ−ブチルフェノール）、２，２’−メチレン−ビス−（４−エチル−６−ｔｅｒｔブチルフェノール）、４，４’−チオビス−（３−メチル−６−ｔｅｒｔ−ブチルフェノール）、４，４’−ブチリデン−ビス−（３−メチル−６−ｔｅｒｔ−ブチルフェノール）、{３，９−ビス｛１，１−ジメチル−２−｛β−（３−ｔｅｒｔ−ブチル−４−ヒドロキシ−５−メチルフェニル）プロピオニルオキシ｝エチル｝２，４，８，１０−テトラオキサスピロ｝５，５ウンデカンが挙げられる。
【００４６】
高分子フェノール系としては１，１，３−トリス−（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス−｛メチレン−３−（３’，５’−ジ−ｔｅｒｔ−ブチル−４’−ヒドロキスフェニル）プロピオネート｝メタン、{ビス（３，３’−ビス−４’−ヒドロキシ−３’−ｔｅｒｔ−ブチルフェニル）ブチリックアシッド｝グルコールエステル、１，３，５−トリス（３’，５’−ジ−ｔｅｒｔ−ブチル−４’−ヒドロキシベンジル）−ｓ−トリアジン−２，４，６−（１Ｈ，３Ｈ，５Ｈ）トリオン、トリフェノール（ビタミンＥ）が知られている。
【００４７】
一方、硫黄系ではジラウリルチオジプロピオネート、ジミリスチルチオジプロピオネート、ジステアリルチオプロピオネートなどがある。
【００４８】
燐酸系ではトリフェニルホスファイト、ジフェニルイソデシルホスファイト、フェニルジイソデシルホスファイト、４，４’−ブチリデン−ビス−（３−メチル−６−ｔｅｒｔ−ブチルフェニル−ジ−トリデシル）ホスファイト、サイクリックネオペンタンテトライルビス（オクタデシルホスファイト）、トリス（モノおよびあるいはジフェニルホスファイト）、ジイソデシルペンタエリスリトールジフォスファイト、９，１０−ジヒドロ−９−オキサ−１０−ホスファフェナスレン−１０−オキサイド、１０−（３，５−ジ−ｔｅｒｔ−ブチル−４−ヒドロキシベンジル）−９，１０−ジヒドロ−９−オキサ−１０−ホスファフェナンスレン−１０−オキサイド、１０−デシロキシ−９，１０−ジヒドロ−９−オキサ−１０−ホスファフェナンスレン、サイクリックネオペンタンテトライルビス（２，４−ジ−ｔｅｒｔ−ブチルフェニル）ホスファイト、サイクリックネオペンタンテトライルビス（２，６−ジ−ｔｅｒｔ−メチルフェニル）ホスファイト、２，２−メチレンビス（４，６−ｔｅｒｔ−ブチルフェニル）オクチルホスファイトがある。
【００４９】
なお、太陽電池モジュールの使用環境を考慮して低揮発性の紫外線吸収剤、光安定化剤および熱酸化防止剤を用いることが好ましい。
【００５０】
より厳しい環境下で太陽電池モジュールの使用が想定される場合には有機高分子樹脂と太陽電池素子あるいは透光性部材との接着力を向上することが好ましい。シランカップリング剤や有機チタネート化合物を有機高分子樹脂に添加することで前記接着力を改善することが可能である。シランカップリング剤の具体例としては、ビニルトリクロルシラン、ビニルトリス（βメトキシエトキシ）シラン、ビニルトリエトキシシラン、ビニルトリメトキシシラン、γ−メタクリロキシプロピルトリメトキシシラン、β−（３，４−エポキシシクロヘキシル）エチルトリメトキシシラン、γ−グリシドキシプロピルメチルジエトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン等が挙げられる。
【００５１】
裏面封止用有機高分子樹脂５は太陽電池素子裏面の凹凸を樹脂で被覆し、外部環境から素子を保護するために必要である。また、裏面保護部材３を太陽電池素子１に接着する役割も果たす。したがって、表面封止用有機高分子樹脂と同様に耐候性、接着性、耐熱性が要求されるため、表面封止用有機高分子樹脂として好適な材料を裏面封止用有機高分子樹脂としても用いることが好ましい。通常は、表面封止用有機高分子樹脂と同じ材料を裏面封止用有機高分子樹脂にも用いる。また、表面封止用有機高分子樹脂同様に、紫外線吸収剤、光安定化剤、架橋剤等の添加剤も通常配合され、その添加量も表面封止用有機高分子樹脂に準ずる。ただし、裏面封止用有機高分子樹脂は黄変しても太陽電池モジュール性能に影響がないことと、後述する裏面保護部材が紫外線によって光劣化するのを防止することを理由として、高濃度で紫外線吸収剤を配合することが望ましく、その添加量は有機高分子樹脂に対して０．１〜１．０重量％であることが好ましい。これによって、裏面保護部材としてフッ素樹脂フィルムのような耐光性に優れる材料を用いる必要が無くなり、耐光性はやや劣るものの、安価な材料を裏面保護部材として用いることができるようになる。一方、透明性に関しては必須ではないので、無機酸化物等のフィラーを加えて耐候性や機械的強度を向上させることが可能であり、また、顔料等によって着色してもよい。
【００５２】
以下、太陽電池モジュールを構成する各部材について説明する。
【００５３】
太陽電池素子１としては、１）結晶シリコン太陽電池、２）多結晶シリコン太陽電池、３）微結晶シリコン太陽電池、４）アモルファスシリコン太陽電池、５）銅インジウムセレナイド太陽電池、６）化合物半導体太陽電池など、従来公知な素子を目的に応じて種々選択して用いて良い。これら太陽電池素子は、所望する電圧あるいは電流に応じて複数個を直列または並列に接続する。また、これとは別に絶縁化した基板上に太陽電池素子を集積化して所望の電圧あるいは電流を得ることもできる。さらに、素子への逆バイアス印加を防止するためにバイパスダイオードを素子に接続することも必要に応じて行われる。
【００５４】
透光性部材２は太陽電池モジュールの最表層に位置するため耐候性、耐汚染性、機械強度をはじめとして、太陽電池モジュールの屋外曝露における長期信頼性を確保するための性能が必要である。本発明に好適に用いられる部材としては、（強化）ガラス板、フッ化物重合体フィルムが挙げられる。ガラス板としては光透過率の高い白板ガラスを用いることが好ましい。フッ化物重合体フィルムの具体例としては、四フッ化エチレン−エチレン共重合体（ＥＴＦＥ）、ポリフッ化ビニル樹脂（ＰＶＦ）、ポリフッ化ビニリデン樹脂（ＰＶＤＦ）、ポリ四フッ化エチレン樹脂（ＴＦＥ）、四フッ化エチレン−六フッ化プロピレン共重合体（ＦＥＰ）、ポリ三フッ化塩化エチレン樹脂（ＣＴＦＥ）がある。耐候性の観点ではポリフッ化ビニリデン樹脂が優れているが、耐候性および機械的強度の両立では四フッ化エチレン−エチレン共重合体が優れている。フッ化物重合体フィルムと封止材との接着性の改良のために、コロナ処理、プラズマ処理をフィルムに行うことが望ましい。また、機械的強度向上のために延伸処理が施してあるフィルムを用いることも可能である。
【００５５】
裏面保護部材３は、太陽電池素子を保護し、湿度の侵入を防ぎ、外部との電気的絶縁を保つために用いられる。材料としては、充分な電気絶縁性を確保でき、しかも長期耐久性に優れ、熱膨張、熱収縮に耐えられる材料が好ましい。好適に用いられるものとしては、ナイロンフィルム、ポリエチレンテレフタレート（ＰＥＴ）フィルム、ポリフッ化ビニル（ＰＶＦ）フィルム、ガラス板等が挙げられる。フィルムに防湿性が要求される場合には、アルミラミネートＰＶＦフィルム、アルミ蒸着ＰＥＴフィルム、酸化珪素蒸着ＰＥＴフィルム等が用いられる。さらに、モジュールの耐火性を向上させるために、フィルムでラミネートした亜鉛メッキ鉄箔、ステンレス箔等を裏面保護部材として用いることもできる。
【００５６】
裏面保護部材の外側には、太陽電池モジュールの機械的強度を増すために、あるいは、温度変化による歪、ソリを防止するために、支持板を貼り付けても良い。例えば、金属板、プラスチック板、ＦＲＰ（ガラス繊維強化プラスチック）板、セラミック板などがある。また、建材を貼り付けることにより建材一体型太陽電池モジュールとすることもできる。建材としては、金属板、スレートボード、石膏ボード、瓦、ガラス繊維強化プラスチック、ガラスなどから種々選択して用いることができる。
【００５７】
以上述べた太陽電池素子、表面封止用有機高分子樹脂、裏面封止用有機高分子樹脂、透光性部材、裏面保護部材を用いて太陽電池モジュールとする方法を次に説明する。
【００５８】
まず、シート状に成型した表面及び裏面封止用有機高分子樹脂を太陽電池素子のそれぞれ受光面側と裏面側に配する。この時、表面封止用有機高分子樹脂のシートとして紫外線吸収剤含有量の異なる２種類のシートを作製し、太陽電池素子の光電変換活性領域には紫外線吸収剤含有量が少ないシートを、光電変換活性領域以外には紫外線吸収剤含有量が多いシートを配する。更にその外側に透光性部材と裏面保護部材をそれぞれ受光面側と裏面側に配した積層体とする。これを真空ラミネーターを用いて減圧下で加熱圧着することにより太陽電池モジュールを得ることができる。その他、ロールラミネーションなどによっても作製することが可能である。
【実施例】
【００５９】
以下、本発明の太陽電池モジュールを実施例に基づき詳細に説明する。
【００６０】
（実施例１）
導電性基板上に裏面反射層、半導体光活性層、透明電極層を順次形成し、透明電極層の上に櫛型の集電電極とそれに接続したバスバー電極を有するアモルファスシリコン太陽電池（太陽電池素子）を用いて本発明の第一の実施例に従う太陽電池モジュールを作製する方法を図２を用いて以下に説明する。
【００６１】
複数の太陽電池素子１を直列に接続して太陽電池素子直列体８とし、直列端の太陽電池素子に設けられている電極に銅箔からなる出力取り出し電極（不図示）を取り付ける。さらに素子への逆バイアス印加を防止するためバイパスダイオード（不図示）を太陽電池素子に取り付ける。バスバー電極には意匠性を考慮して、バスバー電極を覆うように白色のポリエステルテープ１５を貼り付ける。
【００６２】
次に、太陽電池素子直列体８を封止するための封止用有機高分子樹脂、透光性部材、裏面保護部材について説明する。
【００６３】
表面封止用有機高分子樹脂は、太陽電池素子の光電変換活性領域封止用としてエチレン−酢酸ビニル共重合体（ＥＶＡ）樹脂ペレット（酢酸ビニル含有量３３ｗｔ％）に、架橋剤として２，５−ジメチル−２，５−ビス（ｔ−ブチルパーオキシ）ヘキサン１．５重量％、シランカップリング剤としてγ−メタクリルオキシプロピルトリメトキシシラン１．０重量％、紫外線吸収剤として２−ヒドロキシ−４−ｎ−オクトキシベンゾフェノン０．０１重量％、光安定化剤としてビス（２，２，６，６−テトラメチル−４−ピペリジル）セバケート０．５重量％、酸化防止剤としてトリス（モノ−ノニルフェニル）フォスファイト０．２重量％をそれぞれ添加したものを加熱溶融させ、Ｔダイのスリットから押し出して成形した厚さ４００μｍのシート状ＥＶＡ（以下、ＥＶＡシート）１４を、光電変換活性領域以外の封止用としてエチレン−酢酸ビニル共重合体（ＥＶＡ）樹脂ペレット（酢酸ビニル含有量３３ｗｔ％）に、架橋剤として２，５−ジメチル−２，５−ビス（ｔ−ブチルパーオキシ）ヘキサン１．５重量％、シランカップリング剤としてγ−メタクリルオキシプロピルトリメトキシシラン１．０重量％、紫外線吸収剤として２−ヒドロキシ−４−ｎ−オクトキシベンゾフェノン０．３重量％、光安定化剤としてビス（２，２，６，６−テトラメチル−４−ピペリジル）セバケート０．２重量％、酸化防止剤としてトリス（モノ−ノニルフェニル）フォスファイト０．２重量％をそれぞれ添加したものを加熱溶融させ、Ｔダイのスリットから押し出して成形した厚さ４００μｍのＥＶＡシート１１を用いる。
【００６４】
裏面封止用有機高分子樹脂には、光電変換活性領域以外の表面封止用と同じＥＶＡシート１２を用いる。
【００６５】
透光性部材には厚さ３．２ｍｍの白板強化ガラス９を、裏面保護部材には厚さ１００μｍのポリエチレンテレフタレート（ＰＥＴ）フィルム１０を用いる。
【００６６】
上記太陽電池素子直列体８、ＥＶＡシート１１、１２、１４、ガラス９、ＰＥＴフィルム１０を図２の構成でラミネートする。すなわち、太陽電池素子直列体の受光面側に上記表面封止用ＥＶＡシート１１，１４とガラス９を、裏面側に裏面封止用ＥＶＡシート１２とＰＥＴフィルム１０を重ねて積層体とし、真空ラミネーターにて１５０℃で３０分間加熱圧着することによって太陽電池素子を封止する。このとき、図２（ａ）に示すように太陽電池素子のバスバー電極上にＥＶＡシート１１が配されるようにして、それ以外の部分にＥＶＡシート１４が配されるように積層することにより、太陽電池素子受光面側の光電変換活性領域とそうでない領域とをそれぞれＥＶＡシート１４、ＥＶＡシート１１で封止することができる。
【００６７】
出力取り出し電極（不図示）は、あらかじめ裏面封止用ＥＶＡシートとＰＥＴフィルムに設けておいた開口部より導出する。
【００６８】
上記方法にて作製した太陽電池モジュールにメタルハライドランプで３００〜４００ｎｍの波長領域での照射強度が１．５０ｋＷ／ｍ2の紫外線を１０００時間照射した。なお、照射中はブラックパネル温度が６３℃、湿度が５０％ＲＨとなるように雰囲気をコントロールした。
【００６９】
封止前の太陽電池素子直列体と上記照射試験前後の太陽電池モジュールの電気特性をソーラーシミュレーターにて測定し、封止前を１とした試験前後の太陽電池モジュールの出力と短絡電流の相対値を表１に示す。また、試験後の太陽電池モジュール外観について観察を行い、その結果も表１に示した。なお、サンプル数は１０で行い、データはその平均値である。
【００７０】
（実施例２）
実施例１に於いて、光電変換活性領域封止用のＥＶＡシートに紫外線吸収剤を添加しない以外は全く同様にして太陽電池モジュールを作製し、実施例１と同じ評価を行った。結果を表１に示す。
【００７１】
（実施例３）
実施例２に於いて透光性部材を、ＥＶＡとの接着面を放電処理した厚さ５０μｍのエチレン−テトラフルオロエチレン共重合体（ＥＴＦＥ）フィルムに変えた以外は全く同様にして太陽電池モジュールを作製し、実施例１と同じ評価を行った。結果を表２に示す。
【００７２】
（実施例４）
実施例２に於いて、光電変換活性領域封止用のＥＶＡシートの光安定化剤添加量を１．０重量％とした以外は全く同様にして太陽電池モジュールを作製し、実施例１と同じ評価を行った。結果を表１に示す。
【００７３】
（実施例５）
実施例２に於いて、光電変換活性領域封止用のＥＶＡシートの光安定化剤添加量を０．３重量％とした以外は全く同様にして太陽電池モジュールを作製し、実施例１と同じ評価を行った。結果を表１に示す。
【００７４】
（実施例６）
実施例２に於いて、光電変換活性領域封止用のＥＶＡシートの光安定化剤添加量を１．２重量％とした以外は全く同様にして太陽電池モジュールを作製し、実施例１と同じ評価を行った。結果を表１に示す。
【００７５】
（比較例１）
実施例２に於いて、光電変換活性領域以外の封止に光電変換活性領域封止用ＥＶＡシート１４を用いた。それ以外は全く同様にして太陽電池モジュールを作製し、実施例１と同じ評価を行った。結果を表１に示す。
【００７６】
（比較例２）
実施例３に於いて、光電変換活性領域以外の封止に光電変換活性領域封止用ＥＶＡシート１４を用いた。それ以外は全く同様にして太陽電池モジュールを作製し、実施例１と同じ評価を行った。結果を表２に示す。
【００７７】
実施例と比較例との比較を容易にするために、太陽電池モジュールを透光性部材によって分類し、データをまとめたのが以下に挙げる表である。
【００７８】
【表１】
2006066761.tif 000003
【００７９】
【表２】
2006066761.tif 000004
【００８０】
表１、２から明らかなように、本発明を実施した太陽電池モジュールは、長時間の紫外線照射に対して、光電変換活性領域を被覆するＥＶＡが黄変することなく、黄変による性能の低下はほとんどない。
【００８１】
実施例１は実施例２、４に比べて僅かに短絡電流の低下が大きく、ＥＶＡが目視で分からない程度に黄変していることが推察されるが、その出力への影響は極僅かであり、実使用上問題無い程度である。
【００８２】
実施例５では光安定化剤の添加量が少ないためにＥＶＡの極僅かな黄変が、実施例６では光安定化剤の添加量が多いために光安定化剤のブリードアウトによるＥＶＡの極僅かな白濁がそれぞれ発生し、実施例２、４に比べて短絡電流の低下が大きくなっているが、これも実施例１同様僅かであり、実用上問題無い。
【００８３】
また、実施例１、２、４、５、６ではバスバー上に設けたポリエステルテープに変化は認められず、光による部材の劣化の無い極めて耐光性に優れた太陽電池モジュールとすることができた。
【００８４】
実施例３では透光性部材をガラスからＥＴＦＥへ変更しているが、ガラス同様ＥＶＡの黄変やポリエステルテープの変化は認められない。
【００８５】
なお、実施例３では透光性部材としてＥＴＦＥフィルムを用いているために、表面での反射損失がガラスよりも小さく、試験前の出力がガラスを用いた実施例よりも大きくなっている。
【００８６】
一方、表１から明らかなように、比較例１ではＥＶＡの黄変は認められなかったものの、光電変換活性領域以外を被覆するＥＶＡに紫外線吸収剤が含有されていないために、バスバー電極上に設けられたポリエステルテープが著しく黄変し、外観上好ましいとは言い難いものであった。
【００８７】
比較例２でも比較例１同様、ＥＶＡの黄変はなく、黄変による性能低下は認められなかったものの、光電変換活性領域以外を被覆するＥＶＡに紫外線吸収剤が含有されていないために、バスバー電極上に設けられたポリエステルテープが著しく黄変した。黄変の程度は比較例２よりもひどいものであった。また、ポリエステルテープ表面には微小なクラックが無数に発生し、一部でポリエステルテープと表面封止用有機高分子樹脂との間で剥離が発生した。これは、表面部材が紫外線透過性に優れるＥＴＦＥフィルムであるために、表面部材がガラスである比較例２よりも遥かに多くの紫外線がポリエステルテープに達したためであると推察される。
【図面の簡単な説明】
【００８８】
【図１】本発明を実施した太陽電池モジュールの一実施形態の概略平面図及び概略断面図である。
【図２】実施例１の太陽電池モジュールの作製過程を表す概略平面図及び概略断面図である。
【図３】従来の太陽電池モジュールの一例を示す概略平面図及び概略断面図である。
【符号の説明】
【００８９】
１：太陽電池素子
２：透光性部材
３：裏面保護部材
４：表面封止用有機高分子樹脂
５：裏面封止用有機高分子樹脂
６：バスバー電極
７：集電電極
８：太陽電池素子直列体
９：ガラス（透光性部材）
１０：ＰＥＴフィルム
１１：光電変換活性領域以外の封止用ＥＶＡシート
１２：裏面封止用ＥＶＡシート
１３：有機高分子樹脂
１４：光電変換活性領域封止用ＥＶＡシート
１５：ポリエステルテープ
【図１】
2006066761.tif 000005
【図２】
2006066761.tif 000006
【図３】
2006066761.tif 000007